КЕРАМОМАТРИЧНЫЙ КОМПОЗИЦИОННЫЙ МАТЕРИАЛ С УПРОЧНЕННЫМ АРМИРУЮЩИМ КОМПОНЕНТОМ И СПОСОБ ЕГО ПОЛУЧЕНИЯ

1. Керамоматричный композиционный материал с упрочненным армирующим компонентом в виде пучков углеродных филаментов, покрытых слоем карбида кремния, и матрицы на основе карбида кремния, отличающийся тем, что углеродные филаменты внутри пучков связаны между собой углеродной межфиламентной фазой, упрочненной углеродными нанотрубками, слой карбида кремния на пучках углеродных филаментов содержит наноразмерные зерна, а матрица дополнительно содержит свободный кремний, при этом материал имеет следующий состав:
матрица от 10 до 60 об.%,
упрочненный армирующий компонент 40-90 об.%,
при том, что объемное соотношение карбида кремния и свободного кремния в матрице составляет от 8:2 до 9:1,
а упрочненный армирующий компонент содержит:
от 49 до 62 об.% углеродных филаментов,
от 2 до 10 об.% углеродных нанотрубок,
от 16 до 30 об.% углерода межфиламентной фазы,
остальное - карбид кремния.
2. Материал по п.1, в котором углеродные нанотрубки имеют наружный диаметр от 8 до 80 нм и длину до 2,0 мкм.
3. Способ получения керамоматричного композиционного материала с упрочненным армирующим компонентом, включающий нанесение полимерного слоя на пучки углеродных филаментов, синтез слоя карбида кремния на пучках углеродных филаментов, введение углеродных нанотрубок в состав армирующего компонента, соединение армирующего компонента с компонентами матрицы, изготовление углерод-полимерной заготовки и синтез керамической матрицы, отличающийся тем, что перед нанесением полимерного слоя на пучки проводят стадию формирования межфиламентной фазы, которая включает введение нанотрубок внутрь пучков углеродных филаментов, а синтез слоя карбида кремния на пучках и матрицы осуществляют на стадиях карбонизации и силицирования.
4. Способ по п.3, при котором формирование межфиламентной фазы проводят путем обработки пучков под воздействием ультразвуковых колебаний суспензией, содержащей 2-8 мас.% углеродных нанотрубок, 5-20 мас.% полимерного связующего в органическом растворителе.
5. Способ по п.3, при котором нанесение полимерного слоя на пучки осуществляют путем их обработки суспензией, содержащей 10-30 мас.% полимерного связующего и 3-15 мас.% терморасширенного графита.